【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】少なくとも、
（Ａ）硫酸相対粘度ηｒが１．５〜２．７の範囲内である脂肪族ポリアミド樹脂、
（Ｂ）芳香族含有ポリアミド樹脂、
（Ｃ）赤リン系難燃剤、
（Ｄ）金属水酸化物系難燃剤、
（Ｅ）ラマンシフト１３６０ｃｍ−１付近に現れるラマンバンドの極大値Ｉ１と、ラマンシフト１４８０ｃｍ−１付近に現れるラマンバンドの極小値Ｉ２とのラマン散乱強度比Ｉ２／Ｉ１が、０．４〜０．８の範囲内であるカーボンブラック、
（Ｆ）炭素繊維、
からなり、ＵＬ−９４規格において１．２ｍｍ厚さでの難燃性がＶ−０クラスまたはそれよりも良好な成形品を得ることができる難燃性ポリアミド樹脂組成物。
【請求項２】全組成物を１００重量％とした場合、
成分（Ｂ）が５〜６５重量％、
成分（Ｃ）が２〜１５重量％、
成分（Ｄ）が１〜２０重量％、
成分（Ｅ）が０．５〜１０重量％、
成分（Ｆ）が５〜３５重量％、
の各範囲内からなる請求項１に記載の難燃性ポリアミド樹脂組成物。
【請求項３】成分（Ｃ）、成分（Ｄ）、成分（Ｅ）、成分（Ｆ）の各成分の重量の総和が、全組成物の重量中の１０〜６０重量％の範囲内を占める請求項１または２に記載の難燃性ポリアミド樹脂組成物。
【請求項４】前記脂肪族ポリアミド樹脂が、少なくともナイロン６、水溶性ポリアミド樹脂、アルコール可溶性ポリアミド樹脂の中から選ばれる１種である請求項１〜３のいずれかに記載の難燃性ポリアミド樹脂組成物。
【請求項５】前記芳香族含有ポリアミド樹脂の硫酸相対粘度ηｒが１．５〜２．７の範囲内である請求項１〜４のいずれかに記載の難燃性ポリアミド樹脂組成物。
【請求項６】前記芳香族含有ポリアミド樹脂が、少なくともポリメタキシリレンアジパミド、ナイロン６Ｔ／６Ｉ、ナイロン６６／６Ｉ、ナイロン６６／６／６Ｉの中から選ばれる少なくとも１種である請求項１〜５のいずれかに記載の難燃性ポリアミド樹脂組成物。
【請求項７】前記赤リン系難燃剤が、フェノール系熱硬化性樹脂で被覆された赤リンである請求項１〜６のいずれかに記載の難燃性ポリアミド樹脂組成物。
【請求項８】前記金属水酸化物系難燃剤は、水酸化マグネシウムである請求項１〜７のいずれかに記載の難燃性ポリアミド樹脂組成物。
【請求項９】前記カーボンブラックは、ラマンシフト１５００ｃｍ−１付近に現れるラマンバンドの極小値Ｉ２と、ラマンシフト１５８０ｃｍ−１付近に現れるラマンバンドの極大値Ｉ３とのラマン散乱強度比Ｉ２／Ｉ３が、０．４〜０．７の範囲内である請求項１〜８のいずれかに記載の難燃性ポリアミド樹脂組成物。
【請求項１０】請求項１〜９のいずれかに記載の難燃性ポリアミド樹脂組成物に、成分（Ｇ）としてフェノール系樹脂を、０．０１〜３０重量％の範囲内で含有する難燃性ポリアミド樹脂組成物。
【請求項１１】請求項１〜１０のいずれかに記載の難燃性ポリアミド樹脂組成物に、成分（Ｈ）として液晶性樹脂を、０．１〜１５重量％の範囲内で含有する難燃性ポリアミド樹脂組成物。
【請求項１２】請求項１〜１１のいずれかに記載の難燃性ポリアミド樹脂組成物に、成分（Ｉ）としてフッ素系樹脂を、０．０５〜１０重量％の範囲内で含有する難燃性ポリアミド樹脂組成物。
【請求項１３】請求項１〜１２のいずれかに記載の難燃性ポリアミド樹脂組成物に、成分（Ｊ）として金属酸化物を、０．０１〜１０重量％の範囲内で含有する難燃性ポリアミド樹脂組成物。
【請求項１４】請求項１〜１３のいずれかに記載の難燃性ポリアミド樹脂組成物が、長繊維ペレットの形態をとる難燃性ポリアミド樹脂組成物。
【請求項１５】前記長繊維ペレットが、少なくとも成分（Ｆ）からなる芯部と、少なくとも成分（Ａ）もしくは／および成分（Ｂ）からなる鞘部とからなる芯鞘型の長繊維ペレットの形態をとる請求項１４に記載の難燃性ポリアミド樹脂組成物。
【請求項１６】請求項１〜１５のいずれかに記載の難燃性ポリアミド樹脂組成物を、射出成形にて成形してなる難燃性ポリアミド成形品。
【請求項１７】請求項１６に記載の難燃性ポリアミド成形品において、それに含まれる炭素繊維総量の少なくとも３重量％の炭素繊維が、１〜１５ｍｍの範囲内の繊維長を有する難燃性ポリアミド成形品。
【請求項１８】ＵＬ−９４規格における難燃性が、０．８ｍｍ（１／３２インチ）厚さでＶ−０クラスまたはそれよりも良好である請求項１６または１７に記載の難燃性ポリアミド成形品。
【請求項１９】体積固有抵抗値が１００Ω・ｃｍ以下である請求項１６〜１８のいずれかに記載の難燃性ポリアミド成形品。
【請求項２０】ＡＳＴＭ  Ｄ  ７９０規格における曲げ弾性率が、６．４ｍｍ（１／４インチ）厚さで８〜４０ＧＰａである請求項１６〜１９のいずれかに記載の難燃性ポリアミド成形品。
【請求項２１】肉厚が４ｍｍ以下の範囲内である請求項１６〜２０のいずれかに記載の難燃性ポリアミド成形品。
【請求項２２】電気・電子機器、ＯＡ機器、家電機器、もしくは自動車におけるハウジング、ケーシング、またはそれらの部品のうちのいずれかに用いられている請求項１６〜２１のいずれかに記載の難燃性ポリアミド成形品。
【手続補正２】
【補正対象書類名】明細書
【補正対象項目名】００１３
【補正方法】変更
【補正の内容】
【００１３】
【課題を解決するための手段】
本発明は、かかる課題を解決するために、次のような手段を採用するものである。即ち、本発明の難燃性ポリアミド樹脂組成物は、少なくとも（Ａ）硫酸相対粘度ηｒが１．５〜２．７である脂肪族ポリアミド樹脂、（Ｂ）芳香族含有ポリアミド樹脂、（Ｃ）赤リン系難燃剤、（Ｄ）金属水酸化物系難燃剤、（Ｅ）ラマンシフト１３６０ｃｍ−１付近に現れるラマンバンドの極大値Ｉ１と、ラマンシフト１４８０ｃｍ−１付近に現れるラマンバンドの極小値Ｉ２とのラマン散乱強度比Ｉ２／Ｉ１が、０．４〜０．８の範囲内であるカーボンブラック、および（Ｆ）炭素繊維からなり、ＵＬ−９４規格において１．２ｍｍ厚さでの難燃性がＶ−０クラスまたはそれよりも良好である成形品を得ることができることを特徴とする。また、本発明の難燃性ポリアミド成形品は、上記難燃性ポリアミド樹脂組成物から成形されたことを特徴とするものである。
【手続補正３】
【補正対象書類名】明細書
【補正対象項目名】００１５
【補正方法】変更
【補正の内容】
【００１５】
本発明における難燃性ポリアミド樹脂組成物は、少なくとも（Ａ）硫酸相対粘度ηｒが１．５〜２．７である脂肪族ポリアミド樹脂、（Ｂ）芳香族含有ポリアミド樹脂、（Ｃ）赤リン系難燃剤、（Ｄ）金属水酸化物系難燃剤、（Ｅ）ラマンシフト１３６０ｃｍ−１付近に現れるラマンバンドの極大値Ｉ１と、ラマンシフト１４８０ｃｍ−１付近に現れるラマンバンドの極小値Ｉ２とのラマン散乱強度比Ｉ２／Ｉ１が、０．４〜０．８の範囲内であるカーボンブラック、および（Ｆ）炭素繊維からなり、ＵＬ−９４規格（Ｕｎｄｅｒｗｒｉｔｅｒｓ  Ｌａｂｏｒａｔｏｒｉｅｓ  Ｉｎｃ.で考案された米国燃焼試験法）において１．２ｍｍ厚さでの難燃性がＶ−０クラスまたはそれよりも良好な成形品を得ることができることを特徴とする。
【手続補正４】
【補正対象書類名】明細書
【補正対象項目名】００４４
【補正方法】変更
【補正の内容】
【００４４】
本発明で使用するカーボンブラックは、ラマンシフト１３６０ｃｍ−１付近に現れるラマンバンドの極大値Ｉ１と、ラマンシフト１４８０ｃｍ−１付近に現れるラマンバンドの極小値Ｉ２との、ラマン散乱強度比Ｉ２／Ｉ１が、０．４〜０．８の範囲内にあるカーボンブラックである。
【手続補正５】
【補正対象書類名】明細書
【補正対象項目名】００４６
【補正方法】変更
【補正の内容】
【００４６】
すなわち、本発明におけるカーボンブラックは、かかるラマンスペクトルのラマンバンドの極大値Ｉ１と、ラマンバンドの極小値Ｉ２との、ラマン散乱強度比Ｉ２／Ｉ１が、０．４〜０．８の範囲という特定の範囲内にあるものを選択して、これを使用する。
【手続補正６】
【補正対象書類名】明細書
【補正対象項目名】００４９
【補正方法】変更
【補正の内容】
【００４９】
かかるカーボンブラックとしては、その一つの必須要件は、Ｉ２／Ｉ１が、０．４〜０．８であるが、望ましくは０．５０〜０．７７、さらに望ましくは０．６５〜０．７５の範囲内にあるカーボンブラックを選択して使用するのがよい。とりわけ望ましくは０．６６〜０．７１の範囲内である。すなわち、このＩ２／Ｉ１が、０．４〜０．８の範囲外のカーボンブラックを用いた場合には、高い導電性は達成できるものの、薄肉成形性（成形時の流動性）、外観品位に著しく劣るものとなる場合があり、導電性と薄肉成形性と外観品位とを兼ね備えた難燃性ポリアミド樹脂組成物が得られにくい。すなわち、Ｉ２／Ｉ１が０．４未満であるカーボンブラックの場合は、導電性はともかく、成形時の流動性が大きく劣る場合がある。